(57)【要約】【課題】成形機のスクリュー及びシリンダー等に対する腐食性を低減した木粉含有樹脂組成物を提供する。【解決手段】本発明は、木粉１００質量部に対してオレフィン系合成樹脂５０〜６００質量部を含有し、さらに水酸化カルシウムが添加されてなる木粉含有樹脂組成物であって、前記水酸化カルシウムを添加しない木粉含有樹脂組成物における、木粉１ｇ当たりの酢酸発生量をＸ（mol／ｇ）としたとき、前記水酸化カルシウムの添加量がＯＨ-換算でＸの０．５〜５０倍等量モルであることを特徴とする。【選択図】図３
2020019850.tif 000002
【特許請求の範囲】
【請求項１】
木粉１００質量部に対してオレフィン系合成樹脂５０〜６００質量部を含有し、さらに水酸化カルシウムが添加されてなる木粉含有樹脂組成物であって、
前記水酸化カルシウムを添加しない木粉含有樹脂組成物における、木粉１ｇ当たりの酢酸発生量をＸ（mol／ｇ）としたとき、前記水酸化カルシウムの添加量がＯＨ-換算でＸの０．５〜５０倍等量モルであることを特徴とする木粉含有樹脂組成物。
【請求項２】
前記Ｘが５〜３０×１０-6（mol／ｇ）である、請求項１に記載の木粉含有樹脂組成物。
【請求項３】
前記水酸化カルシウムの比表面積が１０ｍ2／ｇ以上である、請求項１又は２に記載の木粉含有樹脂組成物。
【請求項４】
前記水酸化カルシウムの比表面積が３０ｍ2／ｇ以上である、請求項３に記載の木粉含有樹脂組成物。
【請求項５】
前記水酸化カルシウムの比表面積が１０〜２０ｍ2／ｇであり、前記水酸化カルシウムの添加量がＯＨ-換算でＸの２倍等量モル以上である、請求項３に記載の木粉含有樹脂組成物。
【請求項６】
前記水酸化カルシウムの添加量がＯＨ-換算でＸの２０倍等量モル以下である、請求項１〜５のいずれか一項に記載の木粉含有樹脂組成物。
【請求項７】
請求項１〜６のいずれか一項に記載の木粉含有樹脂組成物を成形してなる木粉含有樹脂成形体。
【発明の詳細な説明】
【技術分野】
【０００１】
本発明は、木粉含有樹脂組成物及び木粉含有樹脂成形体に関する。
【背景技術】
【０００２】
木粉とオレフィン系合成樹脂とを混合し、押出、射出等により成形した製品は、木材と樹脂の長所を兼ね備える。すなわち、木粉含有樹脂成形品は、天然木に比べて強度低下や変退色が少なく、耐候性に優れており、また、天然木のように菌類によって腐朽しないため、耐腐朽性に優れている。一方で、木粉含有樹脂成形品は、その表面が木質感を備えるため、天然木のような暖かみのある外観及び感触を発揮し、安らぎ、癒し、自然との調和といったニーズに対応できる。また、原料となる木粉は、おが屑や間伐材等の廃木材を粉砕して得ることができるため、新たな森林伐採が抑制され、これは地球環境の保全に寄与する。このため、木粉含有樹脂成形品に関しては、テラス、デッキ等の住宅用建材として種々の開発が進められている。
【０００３】
このような木粉含有樹脂成形品は、一般に、木粉とオレフィン系合成樹脂とを混合し、押出、射出等により成形することにより製造される。例えば特許文献１には、「嵩比重０．２以上の木粉を５０〜９０重量％含有し、オレフィン系合成樹脂を１０〜５０重量％含有していることを特徴とする木粉配合樹脂成形体」と、当該「木粉配合樹脂成形体を成形する方法であって、押出機より押し出された樹脂をサイジング型により整形することを特徴とする木粉配合樹脂成形体の製造方法」が記載されている。
【先行技術文献】
【特許文献】
【０００４】
【特許文献１】特開２００４−４３５２９号公報
【発明の概要】
【発明が解決しようとする課題】
【０００５】
このような木粉とオレフィン系合成樹脂とを混合した木粉含有樹脂組成物を押出機で継続的に成形する場合、押出機のスクリューの破損と、破損したスクリューによるシリンダーの損傷が、ある期間ごとに発生して、成形中断を余儀なくされていた。押出機のスクリューとシリンダー交換による、メンテナンス費用と時間が生産再開に必要であった。
【０００６】
本発明者らは、押出機から取り外したシリンダーを観察したところ、孔食部があることを発見した。そこで本発明者らは、木粉から発生した酸成分が金属製のスクリュー及びシリンダーを腐食・孔食することが、スクリューの破損の原因ではないかとの新規な着想を得た。そこで、本発明者らは、押出機や射出成形機等の成形機に供給する木粉含有樹脂組成物の配合を最適化することで、当該成形機のスクリュー及びシリンダーや射出成型機の金型に対する腐食性を低減したいとの新規な課題を認識するに至った。
【０００７】
上記課題に鑑み、本発明は、成形機のスクリュー及びシリンダー等に対する腐食性を低減した木粉含有樹脂組成物、並びに、当該木粉含有樹脂組成物を成形してなる木粉含有樹脂成形体を提供することを目的とする。
【課題を解決するための手段】
【０００８】
本発明の木粉含有樹脂組成物は、木粉１００質量部に対してオレフィン系合成樹脂５０〜６００質量部を含有し、さらに水酸化カルシウムが添加されてなる木粉含有樹脂組成物であって、前記水酸化カルシウムを添加しない木粉含有樹脂組成物における、木粉１ｇ当たりの酢酸発生量をＸ（mol／ｇ）としたとき、前記水酸化カルシウムの添加量がＯＨ-換算でＸの０．５〜５０倍等量モルであることを特徴とする。
【０００９】
本発明の木粉含有樹脂成形体は、上記本発明の木粉含有樹脂組成物を成形してなる木粉含有樹脂成形体である。
【発明の効果】
【００１０】
本発明の木粉含有樹脂組成物は、成形機のスクリュー及びシリンダー等に対する腐食性が低減されているため、成形機のスクリュー及びシリンダー等が長寿命化し、それらの交換頻度を減らすことができる。その結果、木粉含有樹脂組成物を成形してなる木粉含有樹脂成形体の生産性が向上し、生産コストが低減する。本発明の木粉含有樹脂成形体は、高い生産性の下で生産コストが低減して製造される。
【図面の簡単な説明】
【００１１】
【図１】実験例１における、各中和剤の添加部数と木粉１ｇ当たりの酢酸発生量との関係を示すグラフである。
【図２】実験例２における、消石灰の添加部数と木粉１ｇ当たりの酢酸発生量との関係を示すグラフである。
【図３】実験例２における、消石灰の酢酸に対する倍率（ＯＨ-モル量換算）と、酢酸発生量の低減率との関係を示すグラフである。
【発明を実施するための形態】
【００１２】
（木粉含有樹脂組成物）
本発明の一実施形態による木粉含有樹脂組成物は、主成分として木粉及びオレフィン系合成樹脂を含有し、さらに水酸化カルシウムが添加されてなるものである。
【００１３】
［木粉］
本実施形態による木粉含有樹脂組成物に用いられる木粉は、従来の又は一般的な木粉であればよく、例えば、製材工場等から排出される、おが屑や間伐材等の廃木材を粉砕して得ることができる。木粉を構成する木材の種類は特に限定されず、スギ、ヒノキ、ヒバ、モミ、カラマツ、アカマツ等を挙げることができる。木粉の粒径は、特に限定されないが、３２〜５００メッシュ（ＡＳＴＭ）の範囲内に分布するものであることが好ましい。
【００１４】
木粉は、廃木材を粉砕して得た段階では約１０質量％の水分を含有している。そのため、例えばヘンシェルミキサーに木粉を投入し、真空脱気下で木粉にせん断発熱を起こさせて、木粉を１００℃以上の、例えば１５０〜１９０℃程度まで昇温させる乾燥工程を行うことが好ましい。当該乾燥工程の結果、木粉から水分が蒸発し、それに伴い、木粉に含まれる大部分の木酢酸も揮発する。ただし、木粉内に残留した微量の木酢酸が成形機内のスクリュー及びシリンダーの腐食の原因となる。本実施形態は、この腐食を抑制するための技術である。
【００１５】
［オレフィン系合成樹脂］
本実施形態による木粉含有樹脂組成物に用いられるオレフィン系合成樹脂（以下、単に「樹脂」と称することもある。）は、例えばポリエチレン、ポリプロピレン、ポリスチレン、ポリ酢酸ビニル、ポリ塩化ビニル、ポリ塩化ビニリデン、ポリアクリル酸、ポリアクリル酸エステル、ポリブタジエン、ポリイソプレン、ポリクロロプレン、エチレンプロピレンゴム、アクリロニトリル−ブタジエン−スチレン共重合体、アクリロニトリル−エチレンプロピレンゴム−スチレン共重合体、エチレン酢酸ビニル共重合体等が挙げられ、これらを単独で又は２種類以上を組み合わせて用いることができる。これらポリオレフィンの中でも、特に、安価で工業的に量産性があること、軽量でかつ剛性に優れ、比較的耐熱性が良好なこと、及び成形性が良いことから、ポリプロピレン（以下、「ＰＰ」と称することもある。）が好適である。
【００１６】
木粉との混合及び混練に供する原料としてのオレフィン系合成樹脂は、例えばプラスチック加工工場から排出される廃プラスチックを用いることができ、粒径５ｍｍ以下の細チップ状またはペレット状のものを用いることができる。
【００１７】
［木粉とオレフィン系樹脂との質量比］
本実施形態において、添加する木粉とオレフィン系樹脂との質量比は、木粉１００質量部に対してオレフィン系合成樹脂５０〜６００質量部とする。オレフィン系合成樹脂が５０質量部未満の場合、木粉に対するバインダー効果が発現せず、成形が困難となるからであり、６００質量部超えの場合、感触と光沢が樹脂材表面と変わらなくなるためである。
【００１８】
特に、木質感を高めたい場合には、木粉１００質量部に対してオレフィン系合成樹脂２００質量部以下とすることが好ましく、７０〜１００質量部とすることがより好ましい。すなわち、木粉と樹脂との合計量に対して木粉が５０質量％以上含まれることによって、優れた木質感を得ることができる。なお、詳細は後述するが、本実施形態による木粉含有樹脂成形体は、例えば、表層部と中心部のように、木粉と樹脂との質量比が異なる複数の層から構成されていても良い。その場合、成形体表面の木質感を重視したい場合には、表層部においては、上記のような質量比を採用すれば良いが、中心部はこれに限定されず、木粉１００質量部に対してオレフィン系合成樹脂５０〜６００質量部の範囲から適宜設定すればよい。
【００１９】
［水酸化カルシウム］
本実施形態の木粉含有樹脂組成物には、木粉から発生する木酢酸を中和するための中和剤として、水酸化カルシウムが添加される。
【００２０】
本発明者らは、成形機のスクリュー及びシリンダー等に対する腐食性を低減したいとの新規な課題を解決すべく、木粉含有樹脂組成物に、木粉から発生する木酢酸を中和するための中和剤を添加することを着想した。そして、後記の実験例１で詳細に説明するように、種々の中和剤の中から水酸化カルシウムを用いる場合には、成形性を損ねない程度の少量の添加で、成形機内での酢酸発生量を大きく低減することができることが判明した。
【００２１】
さらに、本発明者らは、木粉から発生する木酢酸を中和するための最適な添加量を検討した。すなわち、本実施形態では、水酸化カルシウムを添加しない木粉含有樹脂組成物における、木粉１ｇ当たりの酢酸発生量をＸ（mol／ｇ）としたとき、水酸化カルシウムの添加量がＯＨ-換算でＸの０．５〜５０倍等量モルであることが肝要である。
【００２２】
ここで、本明細書において「木粉１ｇ当たりの酢酸発生量Ｘ」は、以下の手順で求めるものとする。水酸化カルシウムを添加しないこと以外は本実施形態の木粉含有樹脂組成物と同じ組成を有する木粉含有樹脂組成物を調製する。当該組成物を溶融、混練し、得られた混練物から、直径約２ｍｍ、高さ約２ｍｍのペレットを作製する。こうして得られたペレットを密閉状態で１９０℃まで加熱し、発生したガスをガスクロマトグラフィーによって計測して発生ピークを得て、酢酸に当たるピーク面積から木粉１ｇ当たりの酢酸発生量Ｘ（mol／ｇ）を測定する。
【００２３】
水酸化カルシウムの添加量がＯＨ-換算でＸの０．５倍当量モル以上であれば、成形機内で発生する木酢酸量を十分に低減することができる。一方、水酸化カルシウムの添加量がＯＨ-換算でＸの０．５倍当量モル未満では、成形機内で発生する木酢酸量を低減する効果を十分に得ることができない。このように、本実施形態では、水酸化カルシウムを中和剤として適した量だけ添加することが肝要である。水酸化カルシウムの添加量は、より好ましくは１倍当量モル以上であり、さらに好ましくは２倍当量モル以上であり、さらに好ましくは６倍当量モル以上であり、さらに好ましくは８倍当量モル以上である。
【００２４】
ＯＨ-換算でＸの５０倍等量モルを超えて水酸化カルシウムを添加しても、成形機内で発生する木酢酸量の低減効果は飽和する。そのため、水酸化カルシウムの添加量はＯＨ-換算でＸの５０倍等量モル以下とする。
【００２５】
本実施形態の木粉含有樹脂組成物において、Ｘが５〜３０×１０-6（mol／ｇ）であることが好ましい。このようなＸ値は、木粉を既述の乾燥工程に供することにより得ることができる。Ｘが３０×１０-6（mol／ｇ）以下であれば、成形機に供給される段階で木粉含有樹脂組成物中の木酢酸量が既に十分に低減されている。そのため、成形機内で発生する木酢酸量をより十分に低減することができる。一方で、Ｘが３０×１０-6（mol／ｇ）を超える場合、成形機に供給される木粉含有樹脂組成物中の木酢酸量が過多となるため、成形機内で発生する木酢酸量の低減効果（中和効果）が不十分となる可能性がある。
【００２６】
本発明者らは、成形機内で発生する木酢酸量の低減効果（中和効果）は、木粉含有樹脂組成物に添加する原料としての水酸化カルシウムの比表面積に依存することを見出した。すなわち、比表面積が大きい水酸化カルシウムを添加する場合ほど、少量の添加で高い中和効果を得ることができる。
【００２７】
その観点から、本実施形態において木粉含有樹脂組成物に添加する水酸化カルシウムは、比表面積が１０ｍ2／ｇ以上であることが好ましい。これにより、成形機内で発生する木酢酸量をより十分に低減することができる。
【００２８】
なお、本明細書において、「水酸化カルシウムの比表面積」は、ＢＥＴ法により求められるものとする。水酸化カルシウム（粒状体）は種々のメーカーにより製造、販売されているところ、概ね、比表面積が１０〜２０ｍ2／ｇの一般グレードの製品と、比表面積を３０〜８０ｍ2／ｇと高めた特殊グレードの製品とに二分される。一般グレード製品としては、宇部マテリアルズ株式会社製  ＪＩＳ特号Ｓ消石灰（比表面積：１４．７ｍ2／ｇ）、河合石灰工業株式会社製  ＪＩＳ特号消石灰、等を挙げることができる。また、特殊グレード製品としては、マルアイ石灰工業株式会社製  カルブリードＳＩＩ（比表面積：４２．８ｍ2／ｇ）、河合石灰工業株式会社製  ファインカルク、等を挙げることができる。
【００２９】
水酸化カルシウムの比表面積が３０ｍ2／ｇ以上の場合、比表面積が大きいため、高い中和効果を得ることができ、成形機内で発生する木酢酸量をより十分に低減することができる。その際、水酸化カルシウムの添加量がＯＨ-換算でＸの１倍当量モル以上とすれば、水酸化カルシウムを添加しない場合の木酢酸発生量に対して８０％以下に低減することが保証され、２倍当量モル以上とすれば７０％以下に低減することが保証され、４倍当量モル以上とすれば５０％以下に低減することが保証され、６倍当量モル以上とすれば３０％以下に低減することが保証される。
【００３０】
水酸化カルシウムの比表面積が１０〜２０ｍ2／ｇの場合には、水酸化カルシウムの添加量がＯＨ-換算でＸの２倍等量モル以上であることが好ましい。これにより、成形機内で発生する木酢酸量をより十分に低減することができる。具体的には、水酸化カルシウムを添加しない場合の木酢酸発生量に対して８５％以下に低減することが保証される。より好ましくは、４倍当量モル以上とすれば７５％以下に低減することが保証され、６倍当量モル以上とすれば６５％以下に低減することが保証され、８倍当量モル以上とすれば５０％以下に低減することが保証される。
【００３１】
また、水酸化カルシウムの添加量はＯＨ-換算でＸの２０倍等量モル以下であることが好ましい。これにより、成形機における木粉含有樹脂組成物の成形性が十分に確保される。
【００３２】
［その他の添加剤］
本実施形態の木粉含有樹脂組成物には、上記木粉、樹脂、及び水酸化カルシウムに加えて、必要に応じて、不飽和カルボン酸又はその誘導体で変性されたポリオレフィン樹脂、着色剤等の各種添加剤を加えることができる。
【００３３】
上記不飽和カルボン酸としては、如何なるものであってもよく、例えば無水マレイン酸、無水イタコン酸、無水シトラコン酸、マレイン酸、イタコン酸、シトラコン酸、クロトン酸、イソクロトン酸、メサコン酸、アンゲリカ酸、ソルビン酸、アクリル酸、メタクリル酸等が挙げられ、これらを単独で又は２種類以上を組み合わせて用いることができる。また、上記不飽和カルボン酸の誘導体としては、如何なるものであってもよく、上記不飽和カルボン酸の金属塩、アミド、イミド、エステル等が挙げられ、これらを単独で又は２種類以上を組み合わせて用いることができる。
【００３４】
着色剤としては、如何なるものであってもよく、例えば二酸化チタン、酸化コバルト、群青、紺青、弁柄、銀朱、鉛白、鉛丹、黄鉛、ストロンチウムクロメート、チタニウムイエロー、チタンブラック、ジンククロメート、鉄黒、モリブデン赤、モリブデンホワイト、リサージ、リトポン、カーボンブラック、エメラルドグリーン、ギネー緑、カドミウム黄、カドミウム赤、コバルト青、アゾ顔料、フタロシアニンブルー、イソインドリノン、キナクリドン、ジオキサジンバイオレット、ペリノンペリレン等が挙げられ、これらを単独で又は２種類以上を組み合わせて用いることができる。
【００３５】
その他必要に応じて、充填材、酸化防止剤、紫外線吸収剤、帯電防止剤、滑材等の各種添加剤を加えることができる。
【００３６】
これら各種添加剤の添加量は、本実施形態の効果を損ねない限り限定されないが、木粉及びオレフィン系合成樹脂の合計量に対して２０質量％以下とすることが好ましい。
【００３７】
［組成物の状態］
本実施形態の木粉含有樹脂組成物の状態は、（１）原料としての、木粉、オレフィン系合成樹脂の粒状体、水酸化カルシウムの粒状体、その他の添加剤を混合してなる粉粒体、（２）この粒状体を溶融・混練してなるペースト状の流動体、（３）この流動体を固化・造粒してなるペレット、（４）このペレットを成形機に供給して再度溶融させた状態、のいずれでもよい。
【００３８】
（木粉含有樹脂成形体）
本発明の一実施形態による木粉含有樹脂成形体は、上記本発明の一実施形態による木粉含有樹脂組成物を成形してなるものである。成形は、押出機による押出成形や、射出成型機による射出成形を挙げることができる。当該成形工程により、組成物を溶融及び成形して、所望形状の成形体を得て、その後得られる成形体を冷却する。
【００３９】
本実施形態の木粉含有樹脂成形体は、高い生産性の下で生産コストが低減して製造される。
【００４０】
本実施形態の木粉含有樹脂成形体は、例えば、表層部と中心部のように、木粉と樹脂との質量比が異なる複数の層から構成されていても良い。その場合、表層部の厚みは０．５〜３ｍｍ程度とすることができる。複数の層の成形体は、共押出による成形で得ることができる。成形体の形状は、所望の製品形状を考慮して適宜決定すればよい。
【００４１】
（木粉含有樹脂組成物及び木粉含有樹脂成形体の製造方法）
本実施形態の木粉含有樹脂組成物及び木粉含有樹脂成形体を製造するための好適な製造方法について説明する。
【００４２】
［第１工程：木粉の乾燥工程］
まず、廃木材を粉砕して得た木粉をヘンシェルミキサーに投入し、炭酸カルシウム等の充填材、二酸化チタンや酸化コバルト等の着色剤を添加し、真空脱気下で木粉にせん断発熱を起こさせて、木粉を１００℃以上の、例えば１５０〜１９０℃程度まで昇温させる。当該乾燥工程の結果、木粉から水分が蒸発し、それに伴い、木粉に含まれる大部分の木酢酸も揮発する。
【００４３】
［第２工程：樹脂との混合・混練工程］
その後、樹脂、不飽和カルボン酸又はその誘導体で変性されたポリオレフィン樹脂、酸化防止剤、紫外線吸収剤、帯電防止剤、滑材等をヘンシェルミキサーに添加し、木粉と樹脂の粒状体との混合物（粉粒体）を得る。引き続きミキサー内で樹脂を溶融させ、木粉と樹脂と混練して、１７０〜２１０℃程度のペースト状の流動体（混練物）を得る。
【００４４】
［第３工程：造粒工程］
その後、ペースト状の流動体を冷却・固化し、固体の木粉含有樹脂組成物を得る。これをヘンシェルミキサーから排出し、ペレット製造機に供給して、直径約５ｍｍ、高さ約１０ｍｍのペレットを作製する。
【００４５】
［第４工程：成形工程］
その後、得られたペレットを成形機に供給して再度溶融させ、溶融状態の組成物を成形して、所望形状の成形体を得て、その後得られる成形体を冷却する。
【００４６】
［その後の工程］
成形体の表面を削り、木質感を出すサンディング処理を行う。その後、成形体を適宜加工、部品付け、組立て等を行い、完成品を得ることができる。
【００４７】
［木粉１ｇ当たりの酢酸発生量Ｘの測定］
ここで、水酸化カルシウムを添加しない木粉含有樹脂組成物における、木粉１ｇ当たりの酢酸発生量Ｘ（mol／ｇ）は、第３工程のペレット（ただし、サイズは既述のとおり直径約２ｍｍ、高さ約２ｍｍとする。）について、既述のガスクロマトグラフィーによって測定する。
【００４８】
［水酸化カルシウムの添加量の決定］
測定した木粉１ｇ当たりの酢酸発生量Ｘ（mol／ｇ）に基づいて、上記本実施形態の範囲を満たすように水酸化カルシウムの添加量を決定する。
【００４９】
［本実施形態の木粉含有樹脂組成物の製造］
本実施形態の木粉含有樹脂組成物の製造も、上記第１〜４工程のうちいずれかまでの工程を行う。ここで、中和剤としての水酸化カルシウムを添加するタイミングは、（１）第１工程を開始する際に、木粉とともにヘンシェルミキサーに添加する、（２）第２工程を開始する際に、樹脂とともにヘンシェルミキサーに添加する、（３）第４工程において、ペレットとともに成形機に添加する、のいずれでもよいが、成形機内で発生する木酢酸量の低減効果（中和効果）を十分に得る観点からは、（１）とすることが好ましい。
【００５０】
［木粉含有樹脂成形体の適用例］
本実施形態の木粉含有樹脂成形体は、デッキ、デッキフェンス、園芸フェンス、デッキ門扉、及びステップ等の庭廻り製品、プランター等のバルコニー製品、フェンス及びポール等の門廻り製品に適用することができる。
【００５１】
上記で説明した本発明の一実施形態を総括すると、以下のとおりである。
［１］木粉１００質量部に対してオレフィン系合成樹脂５０〜６００質量部を含有し、さらに水酸化カルシウムが添加されてなる木粉含有樹脂組成物であって、
前記水酸化カルシウムを添加しない木粉含有樹脂組成物における、木粉１ｇ当たりの酢酸発生量をＸ（mol／ｇ）としたとき、前記水酸化カルシウムの添加量がＯＨ-換算でＸの０．５〜５０倍等量モルであることを特徴とする木粉含有樹脂組成物。
【００５２】
当該［１］の発明によれば、当該木粉含有樹脂組成物が成形機に供給されたときに、成形機内で発生する木酢酸量が低減される。すなわち、成形機のスクリュー及びシリンダー等に対する腐食性を低減することができるため、成形機のスクリュー及びシリンダー等が長寿命化し、それらの交換頻度を減らすことができる。その結果、木粉含有樹脂組成物を成形してなる木粉含有樹脂成形体の生産性が向上し、生産コストが低減する。
【００５３】
［２］前記Ｘが５〜３０×１０-6（mol／ｇ）である、上記［１］に記載の木粉含有樹脂組成物。
【００５４】
当該［２］の発明によれば、成形機に供給される段階で木粉含有樹脂組成物中の木酢酸量が既に十分に低減されている。そのため、成形機内で発生する木酢酸量をより十分に低減することができる。
【００５５】
［３］前記水酸化カルシウムの比表面積が１０ｍ2／ｇ以上である、上記［１］又は［２］に記載の木粉含有樹脂組成物。
【００５６】
当該［３］の発明によれば、成形機内で発生する木酢酸量をより十分に低減することができる。
【００５７】
［４］前記水酸化カルシウムの比表面積が３０ｍ2／ｇ以上である、上記［３］に記載の木粉含有樹脂組成物。
【００５８】
当該［４］の発明によれば、成形機内で発生する木酢酸量をより十分に低減することができる。
【００５９】
［５］前記水酸化カルシウムの比表面積が１０〜２０ｍ2／ｇであり、前記水酸化カルシウムの添加量がＯＨ-換算でＸの２倍等量モル以上である、上記［３］に記載の木粉含有樹脂組成物。
【００６０】
当該［５］の発明によれば、成形機内で発生する木酢酸量をより十分に低減することができる。具体的には、水酸化カルシウムを添加しない場合の木酢酸発生量に対して８５％以下に低減することが保証される。
【００６１】
［６］前記水酸化カルシウムの添加量がＯＨ-換算でＸの２０倍等量モル以下である、上記［１］〜［５］のいずれか一項に記載の木粉含有樹脂組成物。
【００６２】
当該［６］の発明によれば、成形機における木粉含有樹脂組成物の成形性が十分に確保される。
【００６３】
［７］上記［１］〜［６］のいずれか一項に記載の木粉含有樹脂組成物を成形してなる木粉含有樹脂成形体。
【００６４】
当該［７］の発明によれば、木粉含有樹脂成形体が高い生産性の下で生産コストが低減して製造される。
【実施例】
【００６５】
（実験例１）
以下の５種類の中和剤について、以下の手順にて、組成物中の木粉から発生する木酢酸の中和効果を調査した。
中和剤１：炭酸カルシウム（ＣａＣＯ3：重質炭カル）  丸尾カルシウム株式会社製  スーパーＳＳＳ
中和剤２：炭酸カルシウム（ＣａＣＯ3：軽質炭カル）  丸尾カルシウム株式会社製  ＭＳＫ−Ｃ
中和剤３：水酸化カルシウム（Ｃａ（ＯＨ）2：消石灰）  宇部マテリアルズ株式会社製  ＪＩＳ特号Ｓ消石灰
中和剤４：水酸化マグネシウム（Ｍｇ（ＯＨ）2：水マグ）  宇部マテリアルズ株式会社製  ＵＤ−６５０−１
中和剤５：炭酸水素ナトリウム（ＮａＨＣＯ3：重曹）  ＡＧＣ化学品カンパニー製  工重ＫＦ
【００６６】
木粉（１００メッシュパス７０質量％以上）５５質量部に対して上記５種類うち各種の中和剤を種々の添加量（添加量ゼロの場合を含む）で添加した粉粒体をヘンシェルミキサーでの混合及び真空脱気に供して、木粉を乾燥させた。その後、ＰＰ５５質量部をヘンシェルミキサーに添加し、引き続きミキサー内でＰＰを溶融させ、木粉とＰＰとを混練した。次に、造粒工程として、得られた混練物から、直径約２ｍｍ、高さ約２ｍｍのペレットを作製した。こうして得られた各ペレットについて、既述のガスクロマトグラフィーによって木粉１ｇ当たりの酢酸発生量（ｍｇ／ｇ）を測定した。図１に、各中和剤の添加部数と木粉１ｇ当たりの酢酸発生量との関係を示す。
【００６７】
図１から明らかなように、中和剤１〜５のうち、水酸化カルシウム（中和剤３）を用いる場合には、成形性を損ねない程度の少量の添加で、木粉１ｇ当たりの酢酸発生量を大きく低減することができた。そこで、本発明では、中和剤として水酸化カルシウムを用いることとした。なお、中和剤１を５質量部添加した組成物を用いた操業で、押出機のスクリューが破損することによる生産停止までの期間を約３０％向上させることができることを確認した。このことから、水酸化カルシウムを用いた場合には、それを大きく上回る改善効果が期待される。
【００６８】
（実験例２）
比表面積が異なる２水準の水酸化カルシウムを用いて、実験例１と同様の手法で、組成物中の木粉から発生する木酢酸の中和効果を調査した。
消石灰１：宇部マテリアルズ株式会社製  ＪＩＳ特号Ｓ消石灰（比表面積：１４．７ｍ2／ｇ）
消石灰２：マルアイ石灰工業株式会社製  カルブリードＳＩＩ（比表面積：４２．８ｍ2／ｇ）
【００６９】
木粉５５質量部及びＰＰ５５質量部に対する各消石灰１，２の添加量は、表１に示す０〜１質量部の７水準とした。実験例１と同様の手法で、得られた各ペレットについて、既述のガスクロマトグラフィーによって木粉１ｇ当たりの酢酸発生量（ｍｇ／ｇ）を測定した。表１に、消石灰１及び２の各々について、酢酸発生量（ｍｇ／ｇ）と酢酸発生量（μmol／ｇ）を示す。また、消石灰を添加しない場合の酢酸発生量Ｘは１３．４２８×１０-6（mol／ｇ）であり、このＸに対する消石灰の添加量（ＯＨ-換算での当量モル）を、合わせて表１に示す。また、消石灰を添加しない場合の酢酸発生量を１．０００（１００％）としたときの各添加量での酢酸発生量の比率を「酢酸発生量の低減率」として、表１に示す。
【００７０】
【表１】
2020019850.tif 000003
【００７１】
これらの結果をまとめたものとして、図２には、消石灰の添加部数と木粉１ｇ当たりの酢酸発生量との関係を示し、図３には、消石灰の酢酸に対する倍率（ＯＨ-モル量換算）と、酢酸発生量の低減率との関係を示す。
【００７２】
表１及び図３から明らかなように、消石灰１，２ともに、少量の添加で酢酸発生量を低減することができ、特に比表面積の大きい消石灰２ではその効果が高かった。消石灰１に関しては、酢酸発生量Ｘの２倍当量モル以上添加した場合に、酢酸発生量を８５％以下に低減することができ、４倍当量モル以上添加すれば７５％以下に低減でき、６倍当量モル以上添加すれば６５％以下に低減でき、８倍当量モル以上添加すれば５０％以下に低減できることがわかる。また、比表面積が大きい消石灰２では、酢酸発生量Ｘの１倍当量モル以上添加した場合に、酢酸発生量を８０％以下に低減することができ、２倍当量モル以上添加すれば７０％以下に低減でき、４倍当量モル以上添加すれば５０％以下に低減でき、６倍当量モル以上添加すれば３０％以下に低減できることがわかる。これらの結果から、本発明範囲の組成物を押出機に供すれば、押出機内で発生する木酢酸量が低減し、成形機のスクリュー及びシリンダー等が長寿命化することが期待される。
【００７３】
（実験例３）
本発明範囲の添加量の水酸化カルシウムを添加した以下の配合の組成物を用いて、実際の押出成形を行った例を示す。
【００７４】
［表層部］
木粉：２５質量部（１００メッシュパス７０質量％以上）
ＰＰ：７５質量部
無水マレイン酸変性ＰＰ：０．５質量部
着色剤：５．５質量部
紫外線吸収剤：０．６質量部
滑材：０．３質量部
水酸化カルシウム（比表面積：１４．７ｍ2／ｇ）：０．５質量部（Ｘの１８倍当量モル）
【００７５】
［中心部］
木粉：５５質量部（１００メッシュパス７０質量％以上）
ＰＰ：３８部
無水マレイン酸変性ＰＰ：０．５質量部
炭酸カルシウム：７質量部
滑材：０．３質量部
水酸化カルシウム（比表面積：１４．７ｍ2／ｇ）：０．５質量部（Ｘの１８倍当量モル）
【００７６】
実験例１と同様の手順で、上記配合の組成物（ペレット）を作製した。なお、水酸化カルシウムは、乾燥工程を開始する際に、木粉とともにヘンシェルミキサーに添加した。上記表層部用の組成物と中心部用の組成物とを共押出により成形して、２層構造の成形品を得ることができた。
【産業上の利用可能性】
【００７７】
本発明の木粉含有樹脂組成物は、成形機のスクリュー及びシリンダー等に対する腐食性が低減されているため、成形機のスクリュー及びシリンダー等が長寿命化し、それらの交換頻度を減らすことができる。その結果、木粉含有樹脂組成物を成形してなる木粉含有樹脂成形体の生産性が向上し、生産コストが低減し、産業上有用である。
【図１】
2020019850.tif 000004
【図２】
2020019850.tif 000005
【図３】
2020019850.tif 000006